(57)【特許請求の範囲】
【請求項１】
質量％で、Ｃ：0.15％以上0.30％以下、Si：1.15％以上2.00％以下、Mn：0.30％以上1.20％以下、Ｐ：0.003％以上0.030％以下、Ｓ：0.005％以上0.050％以下、Cr：0.30％以上2.00％以下、Mo：0.03％以上0.30％以下、Al：0.020％以上0.060％以下、Sb：0.003％以上0.035％以下およびＮ：0.0040％以上0.0200％以下を、下記（１）式および（２）式を満足する範囲の下で含み、残部はFeおよび不可避不純物からなる化学組成を有し、前記不可避不純物中のＶの含有量は0.010％以下であることを特徴とする肌焼鋼。
記
〔％Si〕＋（〔％Mn〕＋〔％Cr〕）／３．１＋〔％Mo〕／５．５≧１．３    ・・・（１）
〔％Sb〕≧（〔％Si〕＋〔％Cr〕＋〔％Mn〕／３）／２８０    ・・・（２）
ただし、〔％Ｍ〕はＭ元素の含有量（質量％）を示す。
【請求項２】
前記化学組成が、質量％でさらに、Nb：0.050％以下、Ti：0.050％未満およびＢ：0.0040％以下のうちから選んだ１種以上を含むことを特徴とする請求項１に記載の肌焼鋼。
【請求項３】
前記化学組成が、質量％でさらに、Cu：0.50％以下およびNi：0.50％以下のうちから選んだ１種または２種を含むことを特徴とする請求項１または２に記載の肌焼鋼。
【発明の詳細な説明】
【技術分野】
【０００１】
本発明は、自動車や各種産業機器等の機械構造用部品の素材として用いられる肌焼鋼に関するものである。特に、高い回転曲げ疲労強度、面圧疲労強度および被削性を有する機械構造用部品の素材として適した肌焼鋼に関するものである。
【背景技術】
【０００２】
機械構造用部品、例えば自動車等の駆動伝達部品に用いられている歯車は、近年、省エネルギー化による車体重量の軽量化に伴って、その小型化が要求される一方、エンジンの高出力化により負荷が増大しているため、耐久性の向上が課題とされている。
【０００３】
一般的に、歯車の耐久性は、歯元の回転曲げ疲労破壊および歯面の面圧疲労破壊によって決定されるため、これまで、回転曲げ疲労強度および面圧疲労強度の向上を目的とし、微量元素の添加による介在物の形態制御や浸炭異常層の発生抑制を図ったり、あるいは、焼戻し軟化抵抗性を付与した、すなわち、焼戻しに起因する硬度の低下を抑制する浸炭肌焼鋼が種々提案されている。
【０００４】
例えば、特許文献１には、鋼中のSiを0.15％未満に低減すると共に、Mn、Cr、MoおよびNiの量を制御することにより、浸炭熱処理後の表面の粒界酸化層を低減して亀裂の発生を少なくし、また不完全焼入層の生成を抑制することにより、表面硬さの低減を抑えて疲労強度を高め、さらにCaを添加して、亀裂の発生・伝播を助長するMnSの延伸を制御する方法が開示されている。
【０００５】
特許文献２には、素材としてSiを0.25％以上1.50％以下添加した鋼材を用いて焼戻し軟化抵抗を高める方法が開示されている。
【０００６】
特許文献３には、浸炭あるいは浸炭窒化処理時の表面炭素量および窒素の量を特定範囲内に制御することにより、微細な炭化物の生成を促し、表層部の高い硬さを確保して耐ピッチング性を高めることにより、面圧疲労強度を向上する方法が開示されている。
【０００７】
また、特許文献４には、Sbの添加により浸炭異常層の発生を抑制し、かつTi-Mo系の炭化物により、結晶粒の粗大化を効果的に抑制する、疲労特性に優れた肌焼鋼が開示されている。
【先行技術文献】
【特許文献】
【０００８】
【特許文献１】特公平7−122118号公報
【特許文献２】特許第2945714号公報
【特許文献３】特開平7−188895号公報
【特許文献４】特許第5649887号公報
【発明の概要】
【発明が解決しようとする課題】
【０００９】
しかしながら、上述した特許文献１〜４に記載の発明はいずれも、以下に述べる問題があった。
【００１０】
まず、特許文献１の記載によれば、Siを0.15％未満に低減すると粒界酸化層および不完全焼入れ層が低減するため、歯車の歯元での回転曲げ疲労による亀裂発生を抑えることはできる。しかしながら、逆に焼戻し軟化抵抗が低下して、破壊の発生が歯元から歯面側に移行する結果、歯面での摩擦熱による焼戻し軟化を抑えることができなくなって表面が軟化するため、ピッチングが発生し易くなり、面圧疲労強度が低下することが問題になる。
【００１１】
特許文献２では、焼戻し軟化抵抗を上げるために逆にSi等を添加する一方で、Sbを添加していないため、通常の浸炭工法では、Siに起因する粒界酸化の進行を抑制することができず、回転曲げ疲労強度が低下する。そこで、Siに起因する粒界酸化の進行を抑制するために、浸炭工法を真空浸炭あるいはプラズマ浸炭等に限定せざるを得ないが、これらの特殊な浸炭手法では、製造コストが嵩むという不利があり、工業的規模での量産化には不適であった。
【００１２】
特許文献３に記載の技術は、高価なＶが必須の含有元素であり、また、高価なMoについても多量に添加することを許容しており、製造コストの大幅な増加を招いてしまう。さらに、これらの元素は、炭窒化物の析出を増加させ、連続鋳造時の割れの発生が懸念されるものであった。
【００１３】
また、特許文献４に記載の技術では、Sbの添加により、浸炭異常層深さが低減するため、回転曲げ疲労特性を向上することが出来る。しかしながら、浸炭異常層を形成し易いSi、MnおよびCrの含有量が多い場合、上記Sbの効果が得られないことが有り、結果的に回転曲げ疲労強度が低下してしまうという問題があった。
【００１４】
そこで本発明は、上記課題に鑑み、高い回転曲げ疲労強度、面圧疲労強度および被削性を有する機械構造用部品を、比較的安価な生産コストで作製するための素材として適した肌焼鋼を提供することを目的とする。
【課題を解決するための手段】
【００１５】
発明者らは、上述した観点から耐疲労性に優れた肌焼鋼を開発すべく鋭意研究を重ねた結果、以下の知見を見出した。
【００１６】
まず、鋼材中のSi、Mn、CrおよびMoを増量して焼戻し軟化抵抗を高めることによって、例えば歯車としたときの接触面での発熱による軟化を抑えれば、歯車駆動時に生じる歯面の亀裂発生を抑制することができる。この効果を発揮させるには、Si、Mn、CrおよびMoの含有量からなるパラメータをある一定値以上とする必要がある。
【００１７】
次に、Si、MnおよびCrは、焼戻し軟化抵抗の向上に有効であるが、過剰に添加すると、回転曲げ疲労および疲労亀裂の起点となる浸炭異常層の形成を助長する。これに対し、Si、MnおよびCrの含有量に応じたSbを添加することで上記反応を抑制することができる。
【００１８】
本発明は、上記知見に立脚するものであり、その要旨構成は以下のとおりである。
〔１〕質量％で、Ｃ：0.15％以上0.30％以下、Si：0.50％以上2.00％以下、Mn：0.30％以上1.20％以下、Ｐ：0.003％以上0.030％以下、Ｓ：0.005％以上0.050％以下、Cr：0.30％以上2.00％以下、Mo：0.03％以上0.30％以下、Al：0.020％以上0.060％以下、Sb：0.003％以上0.035％以下およびＮ：0.0040％以上0.0200％以下を、下記（１）式および（２）式を満足する範囲の下で含み、残部はFeおよび不可避不純物からなる化学組成を有し、前記不可避不純物中のＶの含有量は0.010％以下であることを特徴とする肌焼鋼。
記
〔％Si〕＋（〔％Mn〕＋〔％Cr〕）／３．１＋〔％Mo〕／５．５≧１．３    ・・・（１）
〔％Sb〕≧（〔％Si〕＋〔％Cr〕＋〔％Mn〕／３）／２８０    ・・・（２）
ただし、〔％Ｍ〕はＭ元素の含有量（質量％）を示す。
【００１９】
〔２〕前記化学組成が、質量％でさらに、Nb：0.050％以下、Ti：0.050％未満およびＢ：0.0040％以下のうちから選んだ１種以上を含むことを特徴とする上記〔１〕に記載の肌焼鋼。
【００２０】
〔３〕前記化学組成が、質量％でさらに、Cu：0.50％以下およびNi：0.50％以下のうちから選んだ１種または２種を含むことを特徴とする上記〔１〕または〔２〕に記載の肌焼鋼。
【発明の効果】
【００２１】
本発明によれば、高い回転曲げ疲労強度、面圧疲労強度および被削性を有する機械構造用部品を、比較的安価な生産コストで作製するための素材として適した肌焼鋼を提供することができる。すなわち、機械構造用部品として例えば歯車を、本発明鋼を用いて作製した場合に、その歯元の回転曲げ疲労特性のみならず、歯面の面圧疲労特性にも優れた歯車を量産することが可能になる。
【図面の簡単な説明】
【００２２】
【図１】浸炭焼入れ・焼戻し処理における熱処理条件を示す図である。
【図２】回転曲げ疲労試験片を示す図である。
【図３】ローラーピッチング疲労試験の概要を示す図である。
【発明を実施するための形態】
【００２３】
まず、本発明において、鋼の成分組成を上記の範囲に限定した理由について説明する。なお、成分に関する「％」表示は、特に断らない限り質量％を意味するものとする。
【００２４】
Ｃ：0.15％以上0.30％以下
浸炭処理後の焼入れにより中心部の硬度を高めるためには、0.15％以上のＣを必要とするが、含有量が0.30％を超えると芯部の靭性が低下するため、Ｃ量は0.15％以上0.30％以下の範囲に限定した。好ましくは0.15％以上0.25％以下の範囲である。
【００２５】
Si：0.50％以上2.00％以下
Siは、歯車等が転動中に到達すると予想される200〜300℃の温度域における焼戻し軟化抵抗を高めると共に、浸炭表層部の硬さ低下を引き起こす残留オーステナイトの生成を抑制しつつ、焼入れ性を向上させる元素である。また、浸炭時に粗大な炭化物の生成を抑制する効果も有しており、これらの鋼を得るには、少なくとも0.50％以上の添加が不可欠である。しかしながら、一方でSiはフェライト安定化元素であり、過剰な添加はAc3変態点を上昇させ、通常の焼入れ温度範囲で炭素の含有量の低い芯部でフェライトが出現し易くなり強度の低下を招く。また、過剰な添加は浸炭前の鋼材を硬化させ、被削性を劣化させる不利もある。この点、Si量が2.00％以下であれば、上記のような弊害は生じないので、Si量は0.50％以上2.00％以下の範囲に限定した。好ましくは0.80％以上1.50％以下の範囲である。
【００２６】
Mn：0.30％以上1.20％以下
Mnは、焼入れ性の向上に有効な元素であり、少なくとも0.30％以上の添加を必要とする。しかしながら、Mnは、浸炭異常層を形成し易いため、回転曲げ疲労強度の低下を招き、また過剰な添加は残留オーステナイト量が過多となって硬さの低下を招くため、上限を1.20％とした。好ましくは0.40％以上0.80％以下の範囲である。
【００２７】
Ｐ：0.003％以上0.030％以下
Ｐは、粒界に偏析し、浸炭層及び内部の靭性を低下させる原因となるため、Ｐ量は、低いほど望ましい。具体的には、0.030％を超えると、上記弊害が現れるため、Ｐ量は0.030％以下とした。一方、製造コストの観点から、0.003％を下限とした。
【００２８】
Ｓ：0.005％以上0.050％以下
Ｓは、Mnと硫化物を形成し、被削性を向上させる作用を有するので、少なくとも0.005％以上含有させる。一方、過剰な添加は、部品の疲労強度および靭性を低下させるため、上限を0.050％とした。
【００２９】
Cr：0.30％以上2.00％以下
Crは、焼入れ性のみならず、焼戻し軟化抵抗の向上にも有効な元素であるが、含有量が0.30％に満たないとその添加効果に乏しく、一方、2.00％を超えると焼戻し軟化抵抗を高める効果は飽和し、むしろ浸炭異常層を形成し易くなり、回転曲げ疲労強度の低下を招くため、Cr量は0.30％以上2.00％以下の範囲に限定した。好ましくは1.00％以上1.80％以下の範囲である。
【００３０】
Mo：0.03％以上0.30％以下
Moは、焼入れ性、焼戻し軟化抵抗および靭性を向上させると共に、浸炭処理後の結晶粒径を微細化する効果を有する元素であり、添加量が0.03％に満たないとその添加効果に乏しいので、0.03％以上で添加する。一方、多量に添加すると、製造コストを上昇させるため、0.30％を上限とした。なお、製造コストをより低くする観点から、上限値は0.20％とすることが好ましい。
【００３１】
Al：0.020％以上0.060％以下
Alは、Ｎと結合してAlＮを形成し、オーステナイト結晶粒の微細化に寄与する元素であり、この効果を得るためには0.020％以上の添加を必要とするが、含有量が0.060％を超えると疲労強度に対して有害なAl203介在物の生成を助長するため、Al量は0.020％以上0.060％以下の範囲に限定した。好ましくは0.020%以上0.040％以下の範囲である。
【００３２】
Sb：0.003％以上0.035％以下
Sbは、本発明において最も重要な元素である。Sbは粒界への偏析傾向が強く、浸炭処理時に焼入れ性向上に寄与するSi、Mn、Cr等の粒界酸化を抑制することで、鋼の極表層における浸炭異常層の発生を低減させ、回転曲げ疲労強度を向上させる効果がある。ここで、粒界酸化とは、浸炭処理等の熱処理において鋼材の表層部の結晶粒界が内部酸化する現象であり、鋼中に選択酸化され易いSi、Mn、Cr等が存在していると、その生成を助長する。粒界酸化部では上記の元素が酸化により消費されてしまうため、周辺部での焼入れ性低下に伴い、疲労破壊の起点となる低硬度の浸炭異常層を形成し、回転曲げ疲労強度の低下を招いてしまう。その抑制効果を得るには、少なくとも0.003％の添加が不可欠である。しかしながら、過剰な添加はコスト増につながるだけでなく、靭性を低下させるため、上限を0.035％とした。好ましくは0.005%以上0.025％以下の範囲である。
【００３３】
Ｎ：0.0040％以上0.0200％以下
Ｎは、Alと結合してAlＮを形成し、オーステナイト結晶粒の微細化に寄与する元素である。従って、適正添加量はAlとの量的バランスで決まるが、その効果を発揮するためには0.0040％以上の添加が必要である。しかし、過剰に添加すると凝固時の鋼塊に気泡が発生したり、鍛造性の劣化を招くため、上限を0.0200％とする。好ましくは0.0090%以上0.0150％以下の範囲である。
【００３４】
以上、本発明の基本成分の適正組成範囲について説明したが、本発明では、各々の元素が単に上記の範囲を満足するだけでは不十分であり、Si、Mn、Cr、MoおよびSbについては、次の（１）式および（２）式の関係を満足させることが重要である。
〔％Si〕＋（〔％Mn〕＋〔％Cr〕）／３．１＋〔％Mo〕／５．５≧１．３    ・・・（１）
〔％Sb〕≧（〔％Si〕＋〔％Cr〕＋〔％Mn〕／３）／２８０    ・・・（２）
上記（１）式は、焼戻し軟化抵抗性に影響を与える因子を示し、左辺の値が1.3未満では焼戻し軟化抵抗性の改善効果に乏しく、その結果、面圧疲労強度の低下を招く。一方、上記（２）式は、浸炭異常層深さに影響を与える因子を示していて、Sb含有量がSi、MnおよびCr含有量から決まる右辺の値未満の場合、浸炭異常層の抑制効果に乏しく、その結果、回転曲げ疲労強度の低下を招く。本発明では、上記（１）式を満たすことによって、歯車等が転動中に到達すると予想される200〜300℃の温度域での焼戻し軟化抵抗を高め、かつ、粒界酸化の抑制作用を有するSbの添加量の下限を、Si、Mn、Crの含有量に応じ、上記（２）式の右辺の値以上とすることによって、表層での焼入れ性を確保でき、疲労強度の低下を抑制できる。
【００３５】
本発明における鋼中成分は、上記成分を含み、残部はFeおよび不可避不純物であるが、この不可避不純物のうちＶは以下に示す上限に従ってその含有量を抑制する必要がある。
【００３６】
Ｖ：0.010％以下
Ｖは、鋼中において炭窒化物として存在する。そのため、浸炭時のオーステナイト粒径を微細化して、結晶粒成長の駆動力を高めるだけでなく、1000℃以上の浸炭加熱中にそれらが容易に固溶してピン止め力が消失してしまうため、異常粒成長を助長し、疲労強度を低下させる原因となる。具体的にはＶ含有量が0.010％を超えると上記の弊害が現れる。そのため、Ｖ含有量は0.010％以下に限定する。
【００３７】
以上が本発明の基本化学組成であるが、本発明の作用範囲を損なわない範囲で、他の特性付与等を目的として、以下の選択成分を添加することが出来る。
【００３８】
Nb：0.050％以下
Nbは、炭窒化物形成元素であり、浸炭時のオーステナイト粒径を微細化して疲労強度向上に寄与する。このような作用を有効に発揮させるため、添加する場合は、少なくとも0.010％以上とすることが好ましい。一方、その効果は0.050％で飽和し、かつ多量の添加はコスト増になるため、上限は0.050％とすることが好ましい。
【００３９】
Ti：0.050％未満
Tiは、Nbと同じく炭窒化物形成元素であり、浸炭時のオーステナイト粒径を微細化して疲労強度向上に寄与する。このような作用を有効に発揮させるため、添加する場合は、少なくとも0.005％以上とすることが好ましい。一方、その効果は0.050％未満で飽和し、かつ過剰に添加すると、粗大な炭窒化物が生成し、逆に疲労強度の低下を招くため、上限は0.050％未満とすることが好ましい。
【００４０】
Ｂ：0.0040％以下
Ｂは、微量の添加により焼入れ性を確保するのに有効な元素であり、添加する場合は、少なくとも0.0005％以上とすることが好ましい。一方、0.0040％を超えると、その効果が飽和するため、上限は0.0040％とすることが好ましい。
【００４１】
Cu：0.50％以下
Cuは炭化物の生成を抑制することで、過剰浸炭による疲労強度低下の抑制に効果がある。このような作用を有効に発揮させるため、添加する場合は、少なくとも0.05％以上とすることが好ましい。また、焼入れ性及び耐食性の向上にも寄与するが、0.50％を超えて添加した場合、素材硬さの上昇を招いて冷間加工性が劣化してしまうため、Cu含有量は0.50％以下とする必要がある。好ましくは0.30％以下である。
【００４２】
Ni：0.50％以下
Niは耐食性および靱性向上作用を有している。このような作用を有効に発揮させるため、添加する場合は、少なくとも0.05％以上とすることが好ましい。ただし、0.50％を超えると、残留オーステナイト量が過剰に増加して焼入れによる硬さ低下を招くため、Ni含有量は0.50％以下とする必要がある。好ましくは0.30％以下である。
【００４３】
本発明に係る肌焼鋼から機械構造用部品を作製する際の製造条件については、特に制限は無いが、好適な製造条件は次の通りである。
前記した成分組成からなる鋼素材を溶解鋳造してビレットとし、熱間圧延後、歯車としての予備成形を行う。次に、機械加工、あるいは鍛造後に機械加工を行い歯車形状とした後、浸炭焼入れ処理を施し、必要に応じて更に歯面に研磨加工を施して最終製品とする。更には、ショットピーニング等を付加しても良い。浸炭焼入れ処理は、浸炭温度900〜1050℃で60〜600分、焼入れ温度800〜900℃で10〜120分とし、焼戻しは120〜250℃で30〜180分の範囲とすることが好ましい。
【実施例】
【００４４】
以下、実施例に従って、本発明の構成および作用効果をより具体的に説明する。しかし、本発明は下記の実施例によって制限を受けるものではなく、本発明の趣旨に適合し得る範囲内にて適宜変更することも可能であり、これらは何れも本発明の技術的範囲に含まれる。
【００４５】
表1に示す化学組成（残部はFeおよび不可避不純物）の鋼を溶製後、1200℃で60分の加熱処理を施し、1100℃にて熱間鍛造を行い、No.1〜39の各々から、20mmφおよび36mmφの丸棒鋼を得た。これらの丸棒鋼に対し、925℃で焼準処理を実施した。表1中に示すNo.１〜12は本発明の成分組成に従う発明鋼であり、No.13〜38は本発明の規制値から外れた含有量の成分を含む比較鋼であり、No.39はJIS  SCM420規格材である。なお、表１中のNo.32の鋼については、熱間鍛造の段階で割れが生じてしまったため、後述する評価は行えなかった。
【００４６】
【表１】
0006569650.tif 000002
【００４７】
（評価方法）
得られた20mmφあるいは36mmφの丸棒鋼に対して、以下の（１）〜（４）の方法に従い、回転曲げ疲労特性、ローラーピッチング疲労特性、浸炭異常層深さ、表層硬度および被削性の評価を行った。
【００４８】
（１）回転曲げ疲労特性の評価方法
発明鋼、比較鋼及びSCM420の36mmφの丸棒鋼各々から、図２に示す寸法および形状の平行部直径9.6mmの試験片を採取し、平行部にこれと直角方向の深さ0.8mmの切欠き（切欠き係数α：1.56）を全周に付与した回転曲げ疲労試験片を作製した。得られた試験片に対して、図１に示す条件に従って浸炭焼入れ・焼戻し処理を行った後、小野式回転曲げ疲労試験機を用いて、回転数：3000rpmで回転曲げ疲労試験を実施し、107回を疲労限度として、回転曲げ疲労強度を測定して評価した。評価結果を表２に示す。
【００４９】
（２）ローラーピッチング疲労特性の評価方法
発明鋼、比較鋼及びSCM420の36mmφの丸棒鋼各々から、図３に示す26mmφの試験片を採取し、ローラーピッチング疲労試験片（小ローラー）とした。得られた試験片に対して、図１に示す前記浸炭焼入れ・焼戻し処理を行った後、ローラーピッチング疲労試験機を使用して、80℃のミッションオイルを潤滑に用い、すべり率：40％、回転数：1500rpmにてローラーピッチング疲労試験を行った。なお、大ローラー（クラウニングR150mm）にはJIS  SUJ2の焼入れ焼戻し品を使用した。その際、107回を疲労限度として面圧疲労強度を測定して評価した。評価結果を表２に示す。
【００５０】
（３）浸炭異常層深さ、表層硬度の評価方法
発明鋼、比較鋼及びSCM420の20mmφの丸棒を用いて、図１に示す前記浸炭焼入れ・焼戻し処理後に切断し、ナイタールで軽くエッチングした後、最大となる浸炭異常層深さを光学顕微鏡で400倍の倍率にて測定した。また、表面から50μm深さ位置のビッカース硬さ(MHV300gf)7点の平均値を、表層硬度とし、焼戻し軟化抵抗性の評価のため、300℃で3時間の焼戻しを行った後に、同位置での硬さを測定して評価した。評価結果を表２に示す。
【００５１】
（４）被削性の評価方法
切削試験は、発明鋼、比較鋼及びSCM420の36mmφの丸棒鋼に対し、最初に外周を1mm切削して表面のスケール、脱炭層を除去後に評価を行った。該試験にはP20種工具を用いて、切込み：1mm、切削速度：200mm/min、送り：0.20mm/revおよび潤滑無の条件にて切削を行い、切削時間：300sの段階での工具逃げ面磨耗量を実体顕微鏡にて測定して評価した。評価結果を表２に示す。
【００５２】
（調査結果の説明）
表２に上記した各項目の調査結果を示す。比較鋼No.13〜34のように、いずれかの成分組成が本発明成分範囲を外れると、回転曲げ疲労強度、ローラーピッチング疲労強度、浸炭異常層の抑制効果、焼戻し軟化抵抗、被削性のいずれかに劣る。また、比較鋼No.35および36は、本発明成分範囲内であるが、上記（１）式の値が1.3未満のため、耐焼戻し軟化抵抗が低下し、ローラーピッチング疲労強度が低下した。さらに、比較鋼No.37および38は、本発明成分範囲内であるが、Sb量が上記（２）式を満たしていないため、浸炭異常層の抑制効果に乏しく、回転曲げ疲労強度が低下した。
【００５３】
【表２】
0006569650.tif 000003
【産業上の利用可能性】
【００５４】
本発明によれば、高い回転曲げ疲労強度、面圧疲労強度および被削性を有する機械構造用部品を、比較的安価な生産コストで作製するための素材として適した肌焼鋼を提供することができる。
【図１】
0006569650.tif 000004
【図２】
0006569650.tif 000005
【図３】
0006569650.tif 000006